(57)【要約】      （修正有）【課題】高い透明性を有しながら、高い屈折率を有し、耐熱性に優れ、光学レンズ材料や光学部品間の接着材料等として適した、光学部品用光硬化型樹脂組成物を提供する。【解決手段】特定のエポキシ樹脂(A）とフルオレン型エポキシ樹脂(B)と、エポキシ樹脂用硬化剤(C)を用いて得られる光学部品用光硬化型樹脂組成物であり、特定のエポキシ樹脂は、特定のビフェニル骨格を有し、CnH2n+1、H、一価の芳香族環、アルコール性水酸基、グリシジルエーテル基のいずれかが付加される。【選択図】なし【特許請求の範囲】
【請求項１】
下記の（Ａ）〜（Ｃ）を含有することを特徴とする光学部品用樹脂組成物。
（Ａ）下記の一般式（１）で示される構造を有するエポキシ樹脂。
【化１】
2015194546.tif 000007
（Ｂ）フルオレン型エポキシ樹脂。
（Ｃ）エポキシ樹脂用硬化剤。
【請求項２】
（Ａ）の含有量が光学部品用樹脂組成物中の全樹脂成分に対して１０〜７５重量％であり、（Ｂ）の含有量が光学部品用樹脂組成物中の全樹脂成分に対して１０〜６０重量％である請求項１記載の光学部品用樹脂組成物。
【請求項３】
さらにオキセタン化合物を光学部品用樹脂組成物中の全樹脂成分に対して５〜４０重量％含有する請求項１または２記載の光学部品用樹脂組成物。
【請求項４】
請求項１〜３のいずれか一項に記載の光学部品用樹脂組成物の硬化体からなる光学部品。
【発明の詳細な説明】
【技術分野】
【０００１】
本発明は、光学的応用を目的とする透明樹脂において光信号を低損失で通す高い透明性を有し、耐熱性に優れた光学レンズや集光拡散レンズ、光学部品間の接着等の各種光学部品材料等に好適な光硬化型樹脂組成物およびそれを用いた光学部品に関するものである。
【背景技術】
【０００２】
最近の光学部品、例えば携帯電話やデジタルカメラ等で用いられる撮像装置では撮像用の光学レンズが搭載されているが、レンズ材料としては一般的に光学用ガラスや透明プラスチック材料が使用されている。特に、近年の撮像機能つき携帯電話の普及率増加に伴い、より安価に光学レンズを製造する必要があることから、光学的に透明、かつレンズ設計上の簡便性からポリオレフィン材料がプラスチックレンズ材料の主流となっている。一方で、撮像装置のプリント基板への搭載はこれまでソケットを用いたピン挿入タイプ、あるいは撮像素子をプリント基板上へハンダリフロー実装した後、レンズユニットを撮像素子にとりつける方式が一般的であったが、より安く大量に生産することを目的に撮像装置そのものをプリント基板上へハンダリフロー実装することが強く要望されている。
【０００３】
しかしながら、撮像装置そのものをハンダリフロー方式によりプリント基板上へ実装する場合においては、上述したプラスチックレンズは軟化点以上の高温環境下に曝されることから、軟化・寸法変形するといった課題が生じてしまう。そこでこのような課題を解決するべく、光学レンズ等光学部品の材料として耐熱性の高いエポキシ樹脂を主成分とした樹脂組成物が検討されている。例えば、耐熱樹脂である光硬化型樹脂を用いたインプリント方式による製造方法が実用化されつつあるが、このインプリント方式は、成形用加工型を樹脂材料に押し当て、特定の微細パターンあるいは凹凸形状物を形成するという方法などがあげられる。（例えば、特許文献１）。
【０００４】
最近では光学レンズの薄型化や高解像度化に伴い、より高屈折率な樹脂材料が求められている。樹脂組成物の屈折率を高めるには、高い屈折率を有する原材料を使用する必要があるが、例えば、骨格にベンゼン環を有する材料などは一般的に屈折率が高い事が知られており、屈折率を上げるためには有用であるが、相反して芳香環の光吸収に起因し透明性が低下したり、加熱変色性が悪い事が知られている。また、一般に高屈折材料は剛直な構造をとるが故に、常温で固体の性状で融点が高温であるものがほとんどである。例えば、高屈折率材料として知られるフルオレン骨格のエポキシ樹脂では種々検討がなされているが、常温で固形であり、溶融後も材料の粘度は高い為、高屈折化に伴う添加量増加に従って樹脂も高粘度となりハンドリング性の悪化が懸念される。また、同様に、一般に使用されているパラ位にグリシジル基を有するビフェニル骨格のエポキシ樹脂等も、常温下は固形で融点も高い為、得られる組成物が高粘度となり、ハンドリング性に劣る懸念がある。これに対して、溶剤配合や液状のエポキシを混合するなどして対策がとられてきた（特許文献２、３）。
【先行技術文献】
【特許文献】
【０００５】
【特許文献１】特許第３９２６３８０号公報
【特許文献２】特開２０１２−１２９０１０号公報
【特許文献３】特開２０１１−２２５７７３号公報
【発明の概要】
【発明が解決しようとする課題】
【０００６】
このように従来技術では、樹脂の高屈折率化では、粘度が高くなりハンドリング性に欠けるという課題や、高い透明性が得られないというような問題がある。
【０００７】
本発明は、このような事情に鑑みてなされたもので、特定の構造を有するエポキシ樹脂を使用する事で、優れたハンドリング性と高い透明性を有しつつ、耐熱性にも優れた光学部品材料として好適な、硬化後屈折率が高屈折率となりうる光学部品用樹脂組成物およびそれを用いた光学部品の提供をその目的とする。
【課題を解決するための手段】
【０００８】
上記の目的を達成するため、本発明は、下記の（Ａ）〜（Ｃ）を含有する光学部品用樹脂組成物を第１の要旨とする。
（Ａ）下記の一般式（１）で示される構造を有するエポキシ樹脂。
【化１】
2015194546.tif 000002
（Ｂ）フルオレン型エポキシ樹脂。
（Ｃ）エポキシ樹脂用硬化剤。
【０００９】
また、本発明は、上記第１の要旨の光学部品用樹脂組成物の硬化体からなる光学部品を第２の要旨とする。
【００１０】
本発明者らは、高屈折率を有し、耐熱性にも優れた光学部品用樹脂組成物を得るために鋭意検討を重ねた結果、屈折率が高く、低融点で、低溶融粘度である上記特定構造のエポキシ樹脂成分（Ａ）を用い、かつフルオレン型エポキシ樹脂（Ｂ）を併用すると、所期の目的を達成することが可能となり、高い透明性を有しながら、硬化後屈折率が例えば、１．５７以上というような高屈折率となりうる硬化体を得ることのできる樹脂組成物が得られることを見出し本発明に到達した。さらに、本発明の光学部品用樹脂組成物は、無溶剤系にて使用可能であるため、成形時にボイド等も発生せず、光学部品として使用するのに良好であると言える。
【発明の効果】
【００１１】
このように、本発明は、上記特定のエポキシ樹脂（Ａ）およびフルオレン型エポキシ樹脂（Ｂ）とともに、エポキシ樹脂用硬化剤（Ｃ）を含有する光学部品用樹脂組成物である。このため、この光学部品用樹脂組成物はガラス板等の透明基板上で光硬化させることができることから、上記透明基板と一体化させることにより高品質なハイブリッドレンズを製造することも可能である。また、光学部品用樹脂組成物単独使用での硬化により、例えば、耐熱性の高いプラスチックレンズとして製造することも可能である。したがって、本発明の光学部品用樹脂組成物を、レンズ等の光学部品用の成形材料および光学部品固定用光硬化型接着剤等に用いる場合、高信頼性の良好な光学製品を得ることができるため有用である。
【００１２】
そして、特定のエポキシ樹脂（Ａ）の含有量が光学部品用樹脂組成物中の樹脂成分に対して１０〜７５重量％であり、フルオレン型エポキシ樹脂（Ｂ）の含有量が光学部品用樹脂組成物中の樹脂成分に対して１０〜６０重量％であると、さらに高屈折率で耐熱性に優れるようになる。
【００１３】
さらに、オキセタン化合物を光学部品用樹脂組成物中の樹脂成分に対して５〜４０重量％含有すると、より一層優れた硬化性が得られるようになる。
【発明を実施するための形態】
【００１４】
つぎに、本発明の実施の形態について詳しく説明する。ただし、本発明は、この実施の形態に限定されるものではない。
【００１５】
《光学部品用樹脂組成物》
本発明の光学部品用樹脂組成物（以下、単に「樹脂組成物」という場合がある。）は、特定のエポキシ樹脂（Ａ）と、フルオレン型エポキシ樹脂（Ｂ）と、エポキシ樹脂用硬化剤（Ｃ）を用いて得られるものである。そして、本発明の光学部品用樹脂組成物は、前述のとおり無溶剤系にて使用可能である。
以下、各種成分について順に説明する。
【００１６】
＜特定のエポキシ樹脂（Ａ）＞
上記特定のエポキシ樹脂（Ａ）は、特定のビフェニル骨格を有するエポキシ樹脂であり、下記の一般式（１）で表われるエポキシ樹脂である。
【００１７】
【化２】
2015194546.tif 000003
【００１８】
上記式（１）において、特に好ましい態様はＲ1〜Ｒ8が全て水素となる態様である。
【００１９】
また、上記特定のエポキシ樹脂（Ａ）はエポキシ当量が１００〜５００の範囲であることが好ましい。
【００２０】
上記特定のエポキシ樹脂（Ａ）としては、具体的には、三光社製のＯＰＰ−Ｇ等があげられる。
【００２１】
上記特定のエポキシ樹脂（Ａ）の含有量は、光学部品用樹脂組成物中の全樹脂成分に対して１０〜７５重量％であることが好ましく、特に好ましくは１０〜７０重量％である。すなわち、含有量が少なすぎると、目的とする低粘度で高屈折の樹脂組成物を得ることが困難となる可能性があり、含有量が多すぎると、樹脂組成物の脆性が低下する傾向がみられるからである。
【００２２】
＜フルオレン型エポキシ樹脂（Ｂ）＞
上記フルオレン型エポキシ樹脂（Ｂ）は、フルオレン骨格を有するエポキシ樹脂であればよく、所望の粘度や屈折率、光硬化性の観点から各種フルオレン型エポキシ樹脂を適宜選択することが可能である。具体的には、大阪ガスケミカル社製のＰＧ−１００、ＥＧ−２００等があげられる。これらは単独でもしくは２種以上併せて用いられる。
【００２３】
このようなフルオレン型エポキシ樹脂としては、エポキシ当量２００〜４００の範囲であることが好ましい。
【００２４】
上記フルオレン型エポキシ樹脂（Ｂ）の含有量は、光学部品用樹脂組成物中の全樹脂成分に対して１０〜６０重量％であることが好ましく、特に好ましくは１０〜５０重量％である。すなわち、含有量が多すぎると、高粘度となりハンドリング性に欠ける傾向がみられ、含有量が少なすぎると、硬化体を形成した場合に高屈折率化と透明性の両立が困難となる傾向がみられるからである。
【００２５】
＜エポキシ樹脂用硬化剤（Ｃ）＞
上記エポキシ樹脂用硬化剤（Ｃ）としては、光重合開始剤や熱酸発生剤、イミダゾール系硬化触媒等、エポキシ樹脂の重合反応を進行させる硬化剤、あるいは硬化助剤がその用途に応じて適宜使用される。例えば、光重合開始剤の場合としては、カチオン重合を開始させることができるものであればよく、例えば、アンチモンまたはリン等からなるアニオン成分と、スルホニウムやヨードニウム、ホスホニウム等のカチオン成分とで形成されるオニウム塩等が使用できる。具体的には芳香族スルホニウム塩、芳香族ヨードニウム塩、芳香族ホスホニウム塩、芳香族スルホキソニウム塩等を用いることができる。その中でも、光硬化性の観点から、芳香族スルホニウム塩が好ましい。
【００２６】
上記エポキシ樹脂用硬化剤（Ｃ）の含有量は、例えば、光重合開始剤の場合は、光学部品用樹脂組成物の樹脂成分１００重量部に対して０．０５〜５重量部に設定することが好ましく、特に好ましくは０．１〜４重量部である。すなわち、含有量が少なすぎると、硬化性が悪化する傾向がみられ、多すぎると、硬化性は向上するが硬化物の透明性が損なわれる傾向がみられる。
【００２７】
本発明の光学部品用樹脂組成物には、上記（Ａ）〜（Ｃ）とともに、硬化性向上の観点から、オキセタン化合物を配合することが好ましい。上記オキセタン化合物としては１分子に１個以上のオキセタン環を有するオキセタン化合物が用いられる。例えば、１，４−ビス｛［（３−エチル−３−オキセタニル）メトキシ］メチル｝ベンゼン、ジ［２−（３−オキセタニル）ブチル］エーテル、３−エチル−３−ヒドロキシメチルオキセタン、キシリレンビスオキセタン、３−エチル−３｛［（３−エチルオキセタン−３−イル）メトキシ］メチル｝オキセタン、３−エチル−３−（フェノキシメチル）オキセタン、４，４′−ビス[（３−エチル−３−オキセタニル）メトキシメチル］ビフェニル、１，４−ビス［（３−エチルオキセタン−３−イル）メトキシ］ベンゼン、１，３−ビス［（３−エチルオキセタン−３−イル）メトキシ］ベンゼン、１，２−ビス［（３−エチルオキセタン−３−イル）メトキシ］ベンゼン、４，４’−ビス［（３−エチルオキセタン−３−イル）メトキシ］ビフェニル、２，２’−ビス［（３−エチル−３−オキセタニル）メトキシ］ビフェニル、３，３’，５，５’−テトラメチル［４，４’−ビス（３−エチルオキセタン−３−イル）メトキシ］ビフェニル、２，７−ビス［（３−エチルオキセタン−３−イル）メトキシ］ナフタレン、１，６−ビス［（３−エチルオキセタン−３−イル）メトキシ］−２，２，３，３，４，４，５，５−オクタフルオロヘキサン、３（４），８（９）−ビス［（１−エチル−３−オキセタニル）メトキシ］メチル−トリシクロ［５，２，１，２，６］デカン、１，２−ビス｛［２−（１−エチル−３−オキセタニル）メトキシ］エチルチオ｝エタン、４，４’−ビス［（１−エチル−３−オキセタニル）メチル］チオジベンゼンチオエーテル、２，３−ビス［（３−エチルオキセタン−３−イル）メトキシメチル］ノルボルナン、２−エチル−２−［（３−エチルオキセタン−３−イル）メトキシメチル］−１，３−ｏ−ビス［（１−エチル−３−オキセタニル）メチル］−プロパン−１，３−ジオール、２，２−ジメチル−１，３−ｏ−ビス［（３−エチルオキセタン−３−イル）メチル］−プロパン−１，３−ジオール、２−ブチル−２−エチル−１，３−ｏ−ビス［（３−エチルオキセタン−３−イル）メチル］−プロパン−１，３−ジオール、１，４−ｏ−ビス［（３−エチルオキセタン−３−イル）メチル］−ブタン−１，４−ジオール、２，４，６−ｏ−トリス［（３−エチルオキセタン−３−イル）メチル］シアヌル酸等があげられる。これらは単独でもしくは２種以上併せて用いられる。
【００２８】
上記オキセタン化合物の含有量は、光学部品用樹脂組成物中の全樹脂成分に対して５〜４０重量％に設定することが好ましい。すなわち、含有量が多すぎると、所望とする高い屈折率が得られ難くなるという傾向がみられる。
【００２９】
本発明の光学部品用樹脂組成物には、上記（Ａ）〜（Ｃ）およびオキセタン化合物以外に、例えば、硬化性を高める目的で、光増感剤や酸増殖剤を配合することができる。また、屈折率の調整やハンドリング性を高める観点から、上記（Ａ）および（Ｂ）以外の１官能あるいは２官能のエポキシ樹脂等を配合することもできる。上記エポキシ樹脂としては、脂環式エポキシや水添ビスフェノール型エポキシ樹脂等があげられるが、特に高屈率化の目的とした場合、ビスフェノールＡ型エポキシ樹脂やビスフェノールＦ型エポキシ樹脂が好適に用いられる。
【００３０】
さらには、ガラス等の基材上に硬化物を作製する用途においては、基材との接着性を高めるために、シラン系あるいはチタン系のカップリング剤を添加してもよい。また、その他の成分として、合成ゴムやシリコーン化合物等の可撓性付与剤、さらに酸化防止剤、消泡剤、各種顔料、染料、無機充填材等の添加剤も、必要に応じて適宜に配合することができる。一方で、ハンドリング性向上を目的とした有機溶剤等の添加は、成形時のボイドの発生や特性低下の観点から好ましくなく、無溶剤系として設計されることが好ましい。
【００３１】
本発明の光学部品用樹脂組成物は、例えば、前記（Ａ）〜（Ｃ）の各成分と、オキセタン化合物、さらには必要に応じてその他の添加剤とを、所定の割合で配合し、加熱溶融混合することにより作製することができる。
【００３２】
そして、本発明の光学部品用樹脂組成物は、その２５℃環境下での粘度が０．５〜３２Ｐａ・ｓの範囲（より好ましくは０．５〜１０Ｐａ・ｓの範囲）であることから、ハンドリング性等に優れ、上述のように有機溶剤を使用せずとも上記のような粘度を示すことから、その光硬化、成型時に、有機溶剤が揮発し、硬化物中にボイドを発生させる問題を解消することができる。上記光学部品用樹脂組成物の粘度測定は、例えば、２５℃の温度条件下、東機産業社製のＥ８０型粘度計（ＲＥ−８０Ｕ）にて、標準ローター（１°３４′×Ｒ２４）を用いて測定することができる。
【００３３】
本発明の光学部品用樹脂組成物は、例えば、つぎのようにして使用される。すなわち、ガラス等の透明基板上に上記樹脂組成物をポッティングし、その上から所望の成形加工型を押し当てることにより、上記成形加工型内へ上記樹脂組成物を充填させ、そこへ光照射を行うことにより硬化させることができる。そして、その後、上記成形加工型を取り外すことにより、透明基板上で一体化された上記樹脂組成物の硬化体（成形加工物）を得ることができる。あるいは、光を透過する透明型内へ樹脂組成物を充填し光硬化させることも可能である。本発明の光学部品用樹脂組成物は、このような製法により、例えばハイブリッドレンズを作製することができる。また、本発明の光学部品用樹脂組成物は、成形加工型内でそれ自身単独で硬化させて光学レンズ等の光学部品とすることもできる。さらに、上記光照射後の硬化体に対し、必要に応じ、所定の温度で加熱処理を行ってもよい。このようにして得られた成形体（硬化体）は、成型型より取り外し、さらに必要に応じて所定の温度での加熱処理を行ってもよい。上記加熱により、硬化物の耐熱安定性を高めて、特に透明基板との積層物の場合には、基板と樹脂硬化物間の密着力を高めることができる。
【００３４】
上記光照射には、例えば、装置としてＵＶランプや特定波長のシングルバンドのランプ等を用いることができ、光源として、低圧水銀ランプ、高圧水銀ランプ、超高圧水銀ランプ、キセノンランプ等を用いることができる。照射量としては２０００〜２０００００ｍＪ／ｃｍ2が好ましい。すなわち、照射量が上記範囲未満では、硬化不充分のために、基板上に所望の硬化物形状が得られない可能性があり、逆に上記範囲を超えると、過度の照射による光劣化が生じ、その後の加熱処理等により着色するおそれがあるからである。また、上記光照射後の加熱処理の条件としては、８０〜１７０℃で１時間程度が好ましい。
【００３５】
なお、本発明の光学部品用樹脂組成物は、上記のような成形加工型によらず、シート状に成形することもできる。
【００３６】
そして、上記のようにして得られる本発明の光学部品用樹脂組成物は、ハンダリフロー時の熱によっても変色の小さい、熱ストレスに対し安定した機械特性が得られるといった効果が得られる。そのため、本発明の硬化物を搭載した部品等をハンダリフローにより一括搭載する際に有利に使用する事ができる。
【００３７】
本発明の光学部品用樹脂組成物は、先に述べたような製法により、光学レンズ等の光学部品用の成形材料（光学部品用材料）として用いられる他、光導波路や光学部品固定用光硬化型接着剤等に用いることができる。
【実施例】
【００３８】
つぎに、本発明を実施例に基づいて説明する。ただし、本発明は、これら実施例に限定されるものではない。なお、例中、「部」とあるのは、断りのない限り重量基準を意味する。
【００３９】
まず、実施例に先立ち、下記に示すエポキシ樹脂、オキセタン樹脂、光酸発生剤、その他の添加剤等を準備した。
【００４０】
＜特定のエポキシ樹脂（Ａ）＞
［ａ−１］
前記式（１）において、Ｒ1〜Ｒ8が全てＨ（エポキシ当量２２６ｇ／ｅｑ）
［ａ−２］
前記式（１）において、Ｒ3がグリシジルエーテル基であり、Ｒ3を除くＲ1〜Ｒ8がＨである（エポキシ当量１１３ｇ／ｅｑ）
【００４１】
＜フルオレン型エポキシ樹脂（Ｂ）＞
［ｂ−１］
２官能フルオレン型エポキシ樹脂（エポキシ当量２５９ｇ／ｅｑ、屈折率１．６４）
【００４２】
＜エポキシ樹脂用硬化剤（光重合開始剤）（Ｃ）＞
［ｃ−１］
アニオン成分がＳｂ6-、カチオン成分が下記構造式（２）である、トリアリールスルホニウム塩系光重合開始剤（光酸発生剤）（５０重量％プロピレンカーボネート溶液）
【００４３】
【化３】
2015194546.tif 000004
【００４４】
＜その他の添加剤＞
［ｄ−１］
ビスフェノールＡ型エポキシ樹脂（エポキシ当量１７５ｇ／ｅｑ、固体（２５℃）、軟化点４５℃、屈折率１．５７）
［ｄ−２］
ビスフェノールＦ型エポキシ樹脂（１６２ｇ／ｅｑ、２０００ｍＰａ・ｓ（２５℃）、屈折率１．５７）
［ｄ−３］
３−エチル−３−（フェノキシメチル）オキセタン
［ｄ−４］
シラン系カップリング剤：３−グリシドキシプロピルメチルジエトキシシラン
［ｄ−５］
９，１０−ジヒドロ−９−オキサ−１０−フォスファフェナントレン−１０−オキサイド
【００４５】
＜上記特定のエポキシ樹脂（Ａ）以外のビフェニル型エポキシ樹脂＞
［ＹＸ４０００］
ビフェニル型エポキシ樹脂（三菱化学社製）
［ＹＸ４０００Ｈ］
ビフェニル型エポキシ樹脂（三菱化学社製）
【００４６】
〔実施例１〜７、比較例１〜３〕
上記各成分を、後記の表１および表２に示す割合で配合し、加熱溶融混合を行い、光学部品用樹脂組成物を作製した。
【００４７】
このようにして得られた実施例および比較例の光学部品用樹脂組成物に関し、下記の基準に従って各特性評価を行った。その結果を、後記の表１および表２に併せて示す。
【００４８】
［屈折率］
光学部品用樹脂組成物（液状樹脂）を、１×１．５×０．５ｃｍの透明成形型に流し込み、紫外線（ＵＶ）を１０，０００ｍＪ／ｃｍ2照射し硬化させた後、型から外し１５０℃×１時間の加熱処理を行った。このようにして得られた成形物の表面を、グラインダーを用いて研磨した後、屈折率計（アタゴ社製）を用いて、２５℃環境下での屈折率を測定した。その結果、屈折率が１．５７未満となったものを×、屈折率が１．５７以上であったものを〇と評価した。
【００４９】
［２５℃粘度］
光学部品用樹脂組成物の２５℃環境下における粘度を、東機産業社製のＥ８０型粘度計（ＲＥ−８０Ｕ）にて、標準ローター（１°３４′×Ｒ２４）を用いて測定した。その結果、粘度が３５Ｐａ・ｓ以上であったものを×、粘度が１０Ｐａ・ｓ以上３５Ｐａ・ｓ未満のものを△、粘度が１０Ｐａ・ｓ未満のものを〇として評価した。
【００５０】
［耐熱変色性（透明性）］
光学部品用樹脂組成物を用いて、シリコーン離型処理を施したＰＥＴフィルム（三菱化学ポリエステルフィルム社製、ダイアホイルＭＲＦ−５０）上に、厚み３００μｍとなるよう製膜し、これに光照射（光量１０，０００ｍＪ／ｃｍ2）を行い一次硬化させた。その後、１５０℃×１時間の加熱処理をし、硬化体（試験片）を得た。この試験片にて、２６０℃、１０秒のリフロー炉を通したものを、分光光度計(日本分光株式会社)を用いて評価し、波長４００ｎｍの光透過率を測定し確認した。その結果、光透過率が６０％未満のものを×、光透過率が６０％以上７０％未満ものを△、光透過率が７０％以上のものを〇として評価した。
【００５１】
［硬化性］
上記耐熱変色性（透明性）の測定用サンプルを作製する際に、光照射後の表面タック性を目視および指触にて評価した。その結果、液状であり硬化していないものを×、表面に少しタックがあるものを△、タックが無く硬化しているものを〇として評価した。
【００５２】
【表１】
2015194546.tif 000005
【００５３】
【表２】
2015194546.tif 000006
【００５４】
上記結果から、特定のエポキシ樹脂およびフルオレン型エポキシ樹脂をエポキシ樹脂成分として用いた実施例品は、高い屈折率を示すとともに、低粘度であり、透明性に関しても良好な結果が得られ、硬化性においても問題のない結果が得られた。したがって、実施例品の光学部品用樹脂組成物の使用により、高い屈折率で、耐熱変色性に優れた光学レンズ等の光学部品を提供することが可能となる。また、この樹脂組成物を用いてなる光学部品は、ハンダリフロー時の熱によっても変色をすることなく、熱ストレスに対し安定した機械特性を有するため、撮像装置をハンダリフローにより一括搭載する際に有利に使用することができる。
【００５５】
これに対して、比較例１，２品では、一般式（１）に該当しないパラ位にグリシジル基を有するエポキシ樹脂を使用したため、粘度が極めて高く、また透過率も低く目的とする硬化物が得られなかった。また、比較例３品では、一般式（１）で表される構造を有するエポキシ樹脂を用いなかったため、透明性が低く光学部品材料としては適さないことは明らかである。
【産業上の利用可能性】
【００５６】
本発明の光学部品用樹脂組成物は、高い透明性を有しながら、高い屈折率を有する立体造形物（硬化物）となり得るため、光学レンズ等の光学部品用の成形材料（光学部品用材料）や、光学部品固定用光硬化型接着剤等の光学用途として有用である。また、本発明の光学部品用樹脂組成物を用いた光学部品は、信頼性が高いため、光学レンズ等の光学部品（光学製品）に用いることができる。